(57)【要約】【課題】靭性を保持しつつ、耐電子レンジ加熱性が改善されたスチレン系樹脂組成物からなる二軸延伸シートとその成形品を提供する。【解決手段】スチレン系重合体（Ａ）とスチレン−ブタジエンブロック共重合体（Ｂ）とを含有するスチレン系樹脂組成物からなる二軸延伸シートであって、前記二軸延伸シートの縦方向の断面より観察されるブタジエンブロックドメインの平均長径が０．１〜１．０μｍであり、平均アスペクト比が３〜１２である二軸延伸シートである。また当該二軸延伸シートからなる成形品である。【選択図】なし【特許請求の範囲】
【請求項１】
スチレン系重合体（Ａ）とスチレン−ブタジエンブロック共重合体（Ｂ）とを含有するスチレン系樹脂組成物からなる二軸延伸シートであって、
前記二軸延伸シートの縦方向の断面より観察されるブタジエンブロックドメインの平均長径が０．１〜１．０μｍであり、平均アスペクト比が３〜１２である二軸延伸シート。
【請求項２】
前記二軸延伸シートの幅方向の断面より観察される前記ブタジエンブロックドメインの平均長径が０．１〜１．０μｍであり、平均アスペクト比が３〜１２である請求項１に記載の二軸延伸シート。
【請求項３】
前記二軸延伸シートの縦方向と横方向の配向緩和応力がいずれも０．１〜０．６ＭＰａである請求項１または請求項２に記載の二軸延伸シート。
【請求項４】
前記スチレン系重合体（Ａ）が、スチレン−メタクリル酸共重合体であって、スチレン単量体単位を８６〜９７質量％、メタクリル酸単量体単位を３〜１４質量％含有する請求項１〜３のいずれか１項に記載の二軸延伸シート。
【請求項５】
前記スチレン−ブタジエンブロック共重合体（Ｂ）が、ブタジエン単量体単位を１０質量％以上４０質量％未満含有するスチレン−ブタジエンブロック共重合体である請求項１〜４のいずれか１項に記載の二軸延伸シート。
【請求項６】
前記スチレン系樹脂組成物が、ブタジエン単量体単位を０．０１〜５質量％含有する請求項１〜５のいずれか１項に記載の二軸延伸シート。
【請求項７】
前記スチレン系樹脂組成物が、スチレン系重合体（Ａ）を９１〜９９質量％、スチレン−ブタジエンブロック共重合体（Ｂ）を１〜９質量％含有する請求項１〜６のいずれか１項に記載の二軸延伸シート。
【請求項８】
前記二軸延伸シートの厚みが０．１〜０．４ｍｍである請求項１〜７のいずれかに記載の二軸延伸シート。
【請求項９】
前記二軸延伸シートの縦方向と横方向の配向緩和応力の差の絶対値が０．２０ＭＰa未満である請求項１〜８のいずれかに記載の二軸延伸シート。
【請求項１０】
請求項１〜９のいずれか１項に記載の二軸延伸シートからなる成形品。
【請求項１１】
電子レンジ加熱用食品包装容器である請求項１０に記載の成形品。
【発明の詳細な説明】
【技術分野】
【０００１】
本発明は、食品包装容器の用途に好適に用いることができるスチレン系樹脂組成物からなる二軸延伸シート、およびその成形品に関するものである。
【背景技術】
【０００２】
ポリスチレン樹脂の延伸シート、特に二軸延伸シートは、透明性、剛性に優れることから、二次成形されて、主に食品用軽量容器等の成形品に大量に使用されている。また、沸騰水に直接接触する用途や、電子レンジで加熱する用途への使用を目的として、原料であるポリスチレンに耐熱性を付与する試みがなされている。例えば、スチレン−アクリル酸共重合体、スチレン−メタクリル酸共重合体、スチレン−無水マレイン酸共重合体などのスチレン系耐熱性樹脂は、透明性、剛性を損なわずに耐熱性を向上させている。
【０００３】
近年、コンビニエンスストアで需要が拡大しているチルド総菜分野では、食材の多様化が進んでおり、油分の多い食材を封入した商品も増えている。商品は、配送や陳列時に、振動したり傾いたりすることで食材が蓋材に付着することがある。しかし、油分の多い食材がポリスチレン樹脂の蓋材に付着した状態で電子レンジ加熱を行うと、蓋材に穴あきや変形が生じやすいという問題を有している。
【０００４】
また、コンビニエンスストア等での作業時間短縮のため、より短時間で加熱可能な高出力の電子レンジが使用されている。このため、より過酷な電子レンジ加熱においても、穴あきや変形が生じにくい食品包装容器が望まれている。
【０００５】
このような理由から、スチレン系耐熱性樹脂の二軸延伸シートには、油分の多い食材が蓋材に付着した状態で、かつ高出力でレンジ加熱した時に、穴あきや変形が生じないように、耐電子レンジ加熱性を改良することが求められている。
【０００６】
従来から、スチレン系耐熱性樹脂シートの耐電子レンジ加熱性を改善する試みがいくつか知られている。耐熱性を向上させる方法として、スチレン−メタクリル酸共重合体のメタクリル酸含量を増やす方法が挙げられる。しかし、メタクリル酸含量を増やすと、機械的強度が不十分となり、シートを二次成形する際に、型抜き不良や抜き粉の発生によって成形品の品質が低下する懸念がある。また、特許文献１、特許文献２には、耐油性に優れるポリプロピレンやポリエチレンテレフタレートをスチレン系樹脂シートに積層し、耐油性を改善する方法が提案されている。しかし、特許文献１、特許文献２の方法では、ポリスチレンに非相溶な素材を使用するため、リサイクル時に不透明化、強度の低下を引きおこし、食品容器用としての使用は見込めない。
【先行技術文献】
【特許文献】
【０００７】
【特許文献１】特開平４−１４５１５５号公報
【特許文献２】特開平６−８７１９１号公報
【発明の概要】
【発明が解決しようとする課題】
【０００８】
本発明は、以上のような状況に鑑みてなされたものである。すなわち、本発明の課題は、靭性を保持しつつ、耐電子レンジ加熱性が改善されたスチレン系樹脂組成物からなる二軸延伸シートとその成形品を提供することである。
【課題を解決するための手段】
【０００９】
本発明者らは、上記の課題を解決するべく、スチレン系樹脂組成物からなる二軸延伸シートの靭性を保持しつつ、その耐電子レンジ加熱性を改善し得る構成について、種々検討を重ねてきた。その結果、スチレン系重合体（Ａ）とスチレン−ブタジエンブロック共重合体（Ｂ）とからなるスチレン系樹脂組成物を採用し、特定の延伸条件で延伸することによって、スチレン系樹脂組成物からなる二軸延伸シートの靭性および耐電子レンジ加熱性を適切に改善できることを見出した。本発明は、このような知見を基に完成するに至ったものである。
【００１０】
すなわち本発明は、以下のような構成を有している。
（１）スチレン系重合体（Ａ）とスチレン−ブタジエンブロック共重合体（Ｂ）とを含有するスチレン系樹脂組成物からなる二軸延伸シートであって、前記二軸延伸シートの縦方向の断面より観察されるブタジエンブロックドメインの平均長径が０．１〜１．０μｍであり、平均アスペクト比が３〜１２である二軸延伸シート。
（２）前記二軸延伸シートの幅方向の断面より観察される前記ブタジエンブロックドメインの平均長径が０．１〜１．０μｍであり、平均アスペクト比が３〜１２である前記（１）に記載の二軸延伸シート。
（３）前記二軸延伸シートの縦方向と横方向の配向緩和応力がいずれも０．１〜０．６ＭＰａである前記（１）または前記（２）に記載の二軸延伸シート。
（４）前記スチレン系重合体（Ａ）が、スチレン−メタクリル酸共重合体であって、スチレン単量体単位を８６〜９７質量％、メタクリル酸単量体単位を３〜１４質量％含有する前記（１）〜（３）のいずれか１項に記載の二軸延伸シート。
（５）前記スチレン−ブタジエンブロック共重合体（Ｂ）が、ブタジエン単量体単位を１０質量％以上４０質量％未満含有するスチレン−ブタジエンブロック共重合体である前記（１）〜（４）のいずれか１項に記載の二軸延伸シート。
（６）前記スチレン系樹脂組成物が、ブタジエン単量体単位を０．０１〜５質量％含有する前記（１）〜（５）のいずれか１項に記載の二軸延伸シート。
（７）前記スチレン系樹脂組成物が、スチレン系重合体（Ａ）を９１〜９９質量％、スチレン−ブタジエンブロック共重合体（Ｂ）を１〜９質量％含有する前記（１）〜（６）のいずれか１項に記載の二軸延伸シート。
（８）前記二軸延伸シートの厚みが０．１〜０．４ｍｍである前記（１）〜（７）のいずれか１項に記載の二軸延伸シート。
（９）前記二軸延伸シートの縦方向と横方向の配向緩和応力の差の絶対値が０．２０ＭＰa未満である前記（１）〜（８）のいずれか１項に記載の二軸延伸シートからなる成形品。
（１０）前記（１）〜（９）のいずれか１項に記載の二軸延伸シートからなる成形品。
（１１）電子レンジ加熱用食品包装容器である前記（１０）に記載の成形品。
【発明の効果】
【００１１】
本発明のスチレン系樹脂組成物からなる二軸延伸シートおよびその成形品は、靭性を保持しつつ、耐電子レンジ加熱性が改善されたものである。
【図面の簡単な説明】
【００１２】
【図１】二軸延伸シートの縦方向の断面より観察した透過型電子顕微鏡による拡大写真である。
【図２】二軸延伸シートの幅方向の断面より観察した透過型電子顕微鏡による拡大写真である。
【発明を実施するための形態】
【００１３】
本発明の実施形態について以下に説明する。但し、本発明の実施形態は、以下に記載する実施形態に限定されるものではない。
【００１４】
本実施形態の二軸延伸シートは、スチレン系重合体（Ａ）とスチレン−ブタジエンブロック共重合体（Ｂ）とを含有するスチレン系樹脂組成物からなる。また、二軸延伸シートは、前記スチレン系樹脂組成物を押出成形し、得られた無延伸のシートを二軸延伸することによって得ることができる。
【００１５】
尚、本実施形態の二軸延伸シートにおいて、縦方向（ＭＤ方向）とは、シート製膜時の流れ方向であり、横方向（ＴＤ方向）とは、シート製膜時の流れ方向と直角の方向である。
以下、スチレン系樹脂組成物を構成する各成分について説明する。
【００１６】
（スチレン系重合体（Ａ））
スチレン系重合体（Ａ）は、スチレンを主たる単量体単位とする重合体である。耐熱性に優れたスチレン系重合体とするために、スチレンと共重合させる単量体として、アクリル酸、メタクリル酸、無水マレイン酸などが挙げられる。これらの共重合体の中では、加工性や樹脂の性能の面から、スチレン−メタクリル酸共重合体が好ましい。
【００１７】
スチレン−メタクリル酸共重合体は、スチレンとメタクリル酸の共重合比率を所望する耐熱性と機械的強度等に応じて種々設定することができる。スチレン−メタクリル酸共重合体は、耐熱性、機械的強度、シートにしたときの透明性のバランスに優れた樹脂が容易に得られる点から、スチレン単量体単位を８６〜９７質量％、メタクリル酸単量体単位を３〜１４質量％含有することが好ましい。メタクリル酸単量体単位の含有量が３質量％未満であると、耐熱性が不足し、また電子レンジ加熱時に穴あき、変形が起こり易くなる。メタクリル酸単量体単位の含有量は、より好ましくは６質量％以上であり、さらに好ましくは８質量％以上である。一方、メタクリル酸単量体単位の含有量が１４質量％を超えると、製膜時の流動性の低下、ゲル発生による外観低下が発生し易くなる。メタクリル酸単量体単位の含有量は、より好ましくは１２質量％以下であり、さらに好ましくは１０質量％以下である。
【００１８】
また、スチレン−メタクリル酸共重合体は、必要に応じて、発明の効果を損なわない限りにおいて、スチレンとメタクリル酸以外の他のモノマーを適宜、共重合させてもよい。他のモノマーの含有率は１０質量％以下であることが好ましく、より好ましくは５％質量以下であり、さらに好ましくは３質量％以下である。他のモノマーの含有率が１０質量％を超えると、スチレンまたはメタクリル酸の比率が低下し、十分な透明性、機械的強度及び耐熱性が得られない場合がある。他のモノマーとしては、例えば、メタクリル酸メチル、無水マレイン酸などが挙げられる。
【００１９】
スチレン系重合体（Ａ）の重量平均分子量（Ｍｗ)は、１２万〜２５万であることが好ましく、より好ましくは１４万〜２２万であり、さらに好ましくは１５万〜２０万である。重量平均分子量が１２万未満であると、シートのドローダウン、ネックインが発生するなどの製膜性の低下、延伸配向の不足、容器成形時の熱板接触による表面荒れが発生し易くなる。一方、重量平均分子量が２５万を超えると、流動性低下による製膜時の厚みムラ、ダイラインなどのシート外観低下、容器成形時の賦型不良などが発生し易くなる。
【００２０】
また、スチレン系重合体（Ａ）の重量平均分子量（Ｍｗ)と数平均分子量（Ｍｎ）との比Ｍｗ／Ｍｎは、２．０〜３．０であることが好ましく、より好ましくは２．２〜２．８である。Ｍｗ／Ｍｎが３．０を超えると、容器成形時の熱板接触による表面荒れが発生し易くなる。一方、Ｍｗ／Ｍｎが２．０未満であると、流動性低下による製膜時の厚みムラや容器成形時の賦型不良が発生し易くなる。また、Ｚ平均分子量（Ｍｚ）とＭｗとの比Ｍｚ／Ｍｗは、１．５〜２．０であることが好ましく、より好ましくは１．６〜１．９である。Ｍｚ／Ｍｗが１．５未満であると、シートのドローダウン、ネックインが発生するなどの製膜性の低下、延伸配向の不足が発生し易くなる。一方、Ｍｚ／Ｍｗが２．０を超えると、流動性低下による製膜時の厚みムラやダイラインなどのシート外観低下が発生し易くなる。
【００２１】
なお、上述の数平均分子量（Ｍｎ）、重量平均分子量（Ｍｗ）、Ｚ平均分子量（Ｍｚ）は、ＧＰＣ測定にて、以下の方法にて単分散ポリスチレンの溶出曲線より各溶出時間における分子量を算出し、ポリスチレン換算の分子量として算出したものである。
機種：東ソー社製ＨＬＣ−８３２０ＧＰＣ
カラム：昭和電工社製ＳｈｏｄｅｘＧＰＣＫＦ−４０４を直列に４本接続
移動相：テトラヒドロフラン
試料濃度：０．２質量％
温度：オーブン４０℃、注入口３５℃、検出器３５℃
検出器：示差屈折計
【００２２】
スチレン系重合体（Ａ）の重合方法としては、ポリスチレン等で工業化されている塊状重合法、溶液重合法、懸濁重合法等の公知の重合方法が挙げられる。品質面や生産性の面では、塊状重合法、溶液重合法が好ましく、連続重合であることが好ましい。溶媒としては例えば、ベンゼン、トルエン、エチルベンゼンおよびキシレン等のアルキルベンゼン類、アセトンやメチルエチルケトン等のケトン類、ヘキサンやシクロヘキサン等の脂肪族炭化水素類が使用できる。
【００２３】
スチレン系重合体（Ａ）の重合時に、必要に応じて重合開始剤、連鎖移動剤を使用することができる。重合開始剤としては、有機過酸化物を使用することができる。有機過酸化物の具体例としては、過酸化ベンゾイル、ｔ−ブチルパーオキシベンゾネート、１，１−ジ（ｔ−ブチルパーオキシ）シクロヘキサン、１，１−ビス（ｔ−ブチルパーオキシ）−３，３，５−トリメチルシクロヘキサン、２，２−ビス（４，４−ジ−ｔ−ブチルパーオキシシクロヘキシル）プロパン、ｔ−ブチルパーオキシイソプロピルカーボネート、ジクミルパーオキサイド、ｔ−ブチルクミルパーオキサイド、ｔ−ブチルパーオキシアセテート、ｔ−ブチルパーオキシ−２−エチルヘキサノエート、ポリエーテルテトラキス（ｔ−ブチルパーオキシカーボネート）、エチル−３，３−ジ（ｔ−ブチルパーオキシ）ブチレート、ｔ−ブチルパーオキシイソブチレート等が挙げられる。連鎖移動剤の具体例としては、脂肪族メルカプタン、芳香族メルカプタン、ペンタフェニルエタン、α−メチルスチレンダイマーおよびテルピノーレン等が挙げられる。
【００２４】
（スチレン−ブタジエンブロック共重合体（Ｂ））
スチレン−ブタジエンブロック共重合体（Ｂ）は、スチレンとブタジエンを主たる単量体単位とする共重合体である。本発明者らは、スチレン系重合体（Ａ）にスチレン−ブタジエンブロック共重合体（Ｂ）を所定量配合することによって、スチレン系重合体（Ａ）の靭性を適切に改善できることを見出した。スチレンとブタジエンの共重合比率は、所望する耐熱性や靭性等に応じて種々設定可能である。スチレン−ブタジエンブロック共重合体（Ｂ）は、耐熱性、靭性のバランスに優れた樹脂が得られる点から、ブタジエン単量体単位を１０質量％以上４０質量％未満含有することが好ましい。ブタジエン単量体単位の含有量が上記範囲内にあると、スチレン−ブタジエンブロック共重合体（Ｂ）はスチレン系重合体（Ａ）との相溶性に優れており、スチレン系樹脂組成物の透明性を損なうことなく、靭性の改善を図ることができる。スチレン−ブタジエンブロック共重合体（Ｂ）のブタジエン単量体単位の含有量が１０質量％未満であると、靭性の改善効果が小さくなる。ブタジエン単量体単位の含有量は、より好ましくは１５質量％以上であり、さらに好ましくは２０質量％以上である。一方、ブタジエン単量体単位の含有量が４０質量％以上であると、スチレン系重合体（Ａ）との相溶性が低くなり、シートの透明性が低下する。ブタジエン単量体単位の含有量は、より好ましくは３０質量％以下である。
【００２５】
スチレンーブタジエンブロック共重合体（Ｂ）は、スチレンとブタジエンとのブロック共重合体である。ブロック共重合体のブロックの構成としては、ポリスチレンブロックをＳ、ポリブタジエンブロックをＢとすると、Ｓ−Ｂ、Ｓ−Ｂ−Ｓ、Ｓ−Ｂ−Ｓ−Ｂが好ましく、Ｓ−Ｂ−Ｓがより好ましい。また、ポリスチレンブロックをＳ、スチレンとブタジエンのテーパードブロックをＳＢとすると、Ｓ−ＳＢ、Ｓ−ＳＢ−Ｓが好ましい。
【００２６】
スチレン−ブタジエンブロック共重合体（Ｂ）がスチレンとブタジエンとのブロック共重合体であるとき、重合方法としては、有機溶剤中で有機リチウム化合物を重合開始剤としたリビングアニオン重合法、または当該リビングアニオン重合法とそれに続く多官能性カップリング剤を用いたカップリング反応を用いることができる。これらの重合方法に用いられる有機溶剤には、炭素と水素からなる低分子有機化合物が用いられ、具体的には、ブタン、ペンタン、ヘキサン、イソペンタン、ヘプタン、オクタン、イソオクタンなどの脂肪族炭化水素；シクロペンタン、メチルシクロペンタン、シクロヘキサン、メチルシクロヘキサン、エチルシクロヘキサンなどの脂環式炭化水素、ベンゼン、トルエン、エチルベンゼン、キシレンなどの芳香族炭化水素、テトラヒドロフラン等が挙げられる。また、有機リチウム化合物は、分子中に１個以上のリチウム原子が結合した化合物であり、具体的には、エチルリチウム、ｎ−プロピルリチウム、イソプロピルリチウム、ｎ−ブチルリチウム、ｓｅｃ−ブチルリチウム、ｔｅｒｔ−ブチルリチウムなどが挙げられる。
【００２７】
ブロック共重合体において、スチレンとブタジエンとが連続的に割合を変える、いわゆるテーパー構造のブロック（テーパードブロック）を重合する場合には、スチレンとブタジエンを同時に一括して反応系内に添加すればよい。
【００２８】
また、ブロック共重合体において、スチレンとブタジエンのランダム構造のブロック（ランダムブロック）を重合する場合には、スチレンとブタジエンを同時に少量ずつ反応系内に仕込めばよい。また、ランダムブロックを重合する際には、できるだけ均一に反応させるため反応系の温度を４０℃〜１２０℃で一定に保つことが好ましい。また、テーパー構造やランダム構造を作るときに、スチレンとブタジエンとのランダム性をさらに高めるために、反応系内にランダム化剤を適宜添加することができる。
【００２９】
ランダム化剤は、極性を持つ分子であり、アミン類、エーテル類、チオエーテル類、ホスホルアミド、アルキルベンゼンスルホン酸塩、カリウムまたはナトリウムのアルコキシドなどが使用可能である。アミン類としては、第三級アミン、例えばトリメチルアミン、トリエチルアミン、テトラメチルエチレンジアミン、環状第三級アミンなどを挙げることができる。エーテル類としては、ジメチルエーテル、ジエチルエーテル、ジフェニルエーテル、ジエチレングリコールジメチルエーテル、ジエチレングリコールジエチルエーテル、ジエチレングリコールジブチルエーテル、テトラヒドロフランなどを挙げることができる。その他のランダム化剤として、トリフェニルフォスフィン、ヘキサメチルホスホルアミド、アルキルベンゼンスルホン酸カリウムまたはナトリウム、カリウムまたはナトリウムのブトキシドなどを挙げることができる。
【００３０】
スチレン−ブタジエンブロック共重合体（Ｂ）の重量平均分子量（Ｍｗ)は、１０万〜２０万であることが好ましく、より好ましくは１２万〜１８万である。スチレン−ブタジエンブロック共重合体（Ｂ）の重量平均分子量（Ｍｗ)の測定方法は、上記のスチレン系重合体（Ａ）の重量平均分子量（Ｍｗ)の測定方法に準じて測定することができる。
【００３１】
（スチレン系樹脂組成物）
本実施形態のスチレン系樹脂組成物は、ブタジエン単量体単位の含有量が０．０１〜５質量％であることが好ましく、０．１〜２．５質量％であることがより好ましく、０．２〜１．５質量％であることがさらに好ましい。ブタジエン単量体単位は、主として、スチレン−ブタジエンブロック共重合体（Ｂ）のブタジエン単量体単位に由来する。スチレン系樹脂組成物中のブタジエン単量体単位の含有量がこの範囲にあるとき、スチレン系樹脂組成物の二軸延伸シートの透明性を保持しつつ、靭性を改善することができる。ここで、スチレン系樹脂組成物中のブタジエン単量体単位の含有量は、以下の一塩化ヨウ素法で測定することができる。
スチレン系樹脂組成物をクロロホルムに溶解し、一塩化ヨウ素を加えてゴム成分中の二重結合と反応させた後、ヨウ化カリウムを加え、残存する一塩化ヨウ素をヨウ素に変え、チオ硫酸ナトリウムで逆滴定する。
【００３２】
本実施形態のスチレン系樹脂組成物は、スチレン系重合体（Ａ）９１〜９９質量％とスチレン−ブタジエンブロック共重合体（Ｂ）１〜９質量％とを含有していることが好ましい。スチレン−ブタジエンブロック共重合体（Ｂ）が９質量％を超えると、シートの透明性が損なわれ、蓋材として使用時に内容物を鮮明に視認できなくなる恐れがある。一方、スチレン−ブタジエンブロック共重合体（Ｂ）が１質量％を下回ると、靭性の改善効果が不十分であり、シート製膜時の破断や二次成形する際の型抜き不良が発生する恐れがある。スチレン系樹脂組成物は、スチレン系重合体（Ａ）が９２〜９９質量％、スチレン−ブタジエンブロック共重合体（Ｂ）が１〜８質量％であることがより好ましく、スチレン系重合体（Ａ）が９４〜９９質量％、スチレン−ブタジエンブロック共重合体（Ｂ）が１〜６質量％であることがさらに好ましい。
【００３３】
スチレン系樹脂組成物は、組成物中の未反応スチレンモノマーの含有量が１０００ｐｐｍ以下であることが好ましく、未反応メタクリル酸モノマーの含有量が１５０ｐｐｍ以下であることが好ましい。これらの未反応のモノマーの含有量が前記規定量よりも多いと、シート表面にブリードアウトしたり、押出機、延伸機のロールと接触した際に表面荒れや汚れを起こしやすい。また、シートを成形加工する際に成形加工機の金型等に付着して、成形品の外観を損ねたり、金型汚れを引き起こして、その後の成形品の外観を損なう懸念がある。
なお、未反応スチレンモノマーおよび未反応メタクリル酸モノマーの定量は、下記記載のガスクロマトグラフィーを用いて、内部標準法にて測定した。
装置名：ＧＣ−１２Ａ（島津製作所社製）
カラム：ガラスカラム φ３［ｍｍ］×３［ｍ］
定量法：内部標準法（シクロペンタノール）
【００３４】
スチレン−メタクリル酸共重合体中に含まれる隣接する２つのメタクリル酸単量体単位が、高温、高真空の押出工程において、六員環酸無水物を形成する場合がある。この六員環酸無水物を多く含むスチレン系樹脂組成物は、シート化したときに透明なゲル状異物として顕在化し、シートの外観を損ねる恐れがある。そのため、スチレン系樹脂組成物中の六員環酸無水物の含有量は、１．０質量％以下とすることが好ましい。
なお、上記六員環酸無水物の含有量は、カーボン核磁気共鳴（１３Ｃ−ＮＭＲ）測定装置で測定したスペクトルの積分比から求めた。
【００３５】
スチレン系樹脂組成物は、ビカット軟化温度が１０６〜１３２℃の範囲であることが好ましい。ビカット軟化温度が１０６℃未満であると、シートの耐熱性が不足し、電子レンジ加熱時に変形が起こり易くなる。ビカット軟化温度は好ましくは１１２℃以上、さらに好ましくは１１６℃以上である。一方、ビカット軟化温度が１３２℃を超えると、製膜時および容器成形時の加工性が低下するおそれがある。ビカット軟化温度は好ましくは１２８℃以下、さらに好ましくは１２６℃以下である。なお、ビカット軟化温度は、ＪＩＳ Ｋ−７２０６に準拠して、昇温速度５０℃／ｈｒ、試験荷重５０Ｎの条件で測定した。
【００３６】
スチレン系樹脂組成物のメルトフローインデックス（ＭＦＩ）は、製膜時のドローダウン、厚み均一性の観点から、０．５〜４．５ｇ／１０分の範囲にあることが好ましく、より好ましくは０．９〜３．６ｇ／１０分、さらには好ましくは１．０〜３．０ｇ／１０分である。なお、メルトフローインデックス（ＭＦＩ）は、ＪＩＳ Ｋ７２１０のＨ条件（２００℃、５ｋｇ）に従って測定した。
【００３７】
スチレン系樹脂組成物には、必要に応じて各種添加剤を配合してもよい。添加剤としては、例えば、酸化防止剤、ゲル化防止剤、紫外線吸収剤、光安定剤、滑剤、可塑剤、着色剤、帯電防止剤、難燃剤、鉱油等の添加剤、ガラス繊維、カーボン繊維およびアラミド繊維等の補強繊維、タルク、シリカ、酸化チタン、炭酸カルシウムなどの充填剤が挙げられる。また、上記スチレン系樹脂組成物をシート化したときの外観の観点から、酸化防止剤およびゲル化防止剤を単独または２種類以上を併用して配合することが好ましい。これらの添加剤は、スチレン系重合体（Ａ）およびスチレン−ブタジエンブロック共重合体（Ｂ）の重合工程、脱揮工程または造粒工程にて添加してもよいし、スチレン系樹脂組成物を製造するときに添加してもよい。上記添加剤の添加量に制限はないが、スチレン系樹脂組成物のシートの透明性を損なわない範囲で添加することが好ましい。
【００３８】
（二軸延伸シート）
本実施形態の二軸延伸シートは、前記のスチレン系樹脂組成物を二軸延伸加工して得られるものである。二軸延伸は、逐次二軸延伸、同時二軸延伸のいずれであってもよい。
【００３９】
二軸延伸シートは、例えば、次のような方法で製造することができる。まず、前記スチレン系樹脂組成物を押出機により溶融混練して、ダイ（特にＴダイ）から押し出して無延伸シートを製造する。次に、無延伸シートを縦方向および横方向の二軸方向に逐次又は同時に延伸することによって、二軸延伸シートが製造される。
【００４０】
二軸延伸シートの厚みは、シートおよび容器の強度、賦型性を確保するために、０．１〜０．４ｍｍであることが好ましく、０．２０〜０．３５ｍｍであることがより好ましい。
【００４１】
二軸延伸シートの縦方向および横方向の延伸倍率はいずれも、１．８〜３．２倍の範囲にあることが好ましい。延伸倍率が１．８倍未満では、シートの剛性や耐折性が低下するおそれがある。一方、延伸倍率が３．２倍を超えると、熱成形時の収縮率が大き過ぎることにより賦形性が損なわれるおそれがある。二軸延伸シートの縦方向および横方向の延伸倍率はいずれも、２．０〜３．０倍の範囲にあることがより好ましい。
【００４２】
なお、延伸倍率の測定方法は、以下のとおりである。二軸延伸シートの試験片に対して、縦方向および横方向に１００ｍｍ長の直線を引く。ＪＩＳ Ｋ７２０６：２０１６に従って測定したシートのビカット軟化温度より３０℃高い温度のオーブンに、上記試験片を６０分間静置し収縮させた後の、上記直線の長さＬ［ｍｍ］を測定する。縦方向および横方向の延伸倍率（倍）はそれぞれ、次式によって算出した数値である。
延伸倍率（倍）＝１００／Ｌ
【００４３】
スチレン系重合体（Ａ）にスチレン−ブタジエンブロック共重合体（Ｂ）を配合すると、スチレン系樹脂組成物からなる二軸延伸シートは特殊なモルフォロジーを有するものとなる。
図１は、二軸延伸シートの縦方向の断面より観察した透過型電子顕微鏡による拡大写真（６０００倍）である。また、図２は、二軸延伸シートの横方向の断面より観察した透過型電子顕微鏡による拡大写真（６０００倍）である。四酸化ルテニウムを用いてブタジエンブロックドメインを染色したものである。図中の右下には１μｍ長のスケールを示してある。
図１および図２から分かるように、延伸方向に長細く伸ばされた形状のブタジエンブロックドメインが存在している。後記する実施例の表１〜２から分かるように、二軸延伸シートの縦方向の断面より観察されるブタジエンブロックドメインの平均長径が０．１〜１．０μｍであり、平均アスペクト比が３〜１２であるときに、靭性、透明性、耐熱性をバランスよく満足する二軸延伸シートとなっている。一方、ブタジエンブロックドメインの平均長径が０．１μｍ未満であると、靭性や耐熱性が低下する傾向にあり、１．０μｍを超えると、透明性が低下する傾向にある。また、ブタジエンブロックドメインの平均アスペクト比が３未満であると、靭性が低下する傾向にある。二軸延伸シートの横方向の断面より観察されるブタジエンブロックドメインの平均長径と平均アスペクト比に関しても、上記と同様であることが好ましい。
二軸延伸シートの縦方向の断面のブタジエンブロックドメインの平均長径は、０．２〜０．６μｍが好ましく、平均アスペクト比は４〜１０が好ましい。また、二軸延伸シートの横方向の断面のブタジエンブロックドメインの平均長径は、０．２〜０．４μｍがより好ましく、平均アスペクト比は４〜１０がより好ましい。
また、スチレン−ブタジエンブロック共重合体（Ｂ）に替えて、従来のゴム含有樹脂であるＨＩＰＳを用いたときは、ブタジエンブロックドメインの平均長径が３μｍを超えており、靭性に劣るものであった。
このように、ゴム含有樹脂として、スチレン−ブタジエンブロック共重合体（Ｂ）を用いることによって、二軸延伸シートの靭性、透明性、耐熱性をバランスよく満足させることが可能となった。
【００４４】
本発明者らは、配向緩和応力を従来に比べてかなり低い数値範囲に制御することによって、レンジ加熱時の穴あきや変形の発生が大きく低減されることを見出した。配向緩和応力が小さいと、電子レンジ加熱等によって局所的にガラス転移点に近い温度に加熱されたとしても、その部分が収縮応力によって大きく変形したり、穴が発生したりすることが生じにくくなるものと考えている。
【００４５】
二軸延伸シートの縦方向および横方向の配向緩和応力はいずれも、０．１〜０．６ＭＰａの範囲にあることが好ましく、０．２〜０．４ＭＰａであることがより好ましい。配向緩和応力が０．１ＭＰａ未満では、靭性が低下して、シート製膜時の破断や二次成形する際の型抜き不良が発生しやすく、実用的に使用できなくなるおそれがある。一方、配向緩和応力が０．６ＭＰａを超えると、電子レンジ加熱時の穴あき・変形が発生しやすくなる。
【００４６】
二軸延伸シートの縦方向および横方向の配向緩和応力を上記数値範囲内に制御するためには、延伸倍率、二軸延伸時の温度、延伸速度、無延伸シートの厚みをそれぞれ所定の範囲に管理することが好ましい。延伸倍率は、上記したように、縦方向および横方向いずれも、１．８〜３．２倍の範囲にあることが好ましい。二軸延伸時の温度は、１４５〜１５５℃の範囲とすることが好ましい。延伸速度は、１０〜５０ｍｍ／秒の範囲とすることが好ましい。無延伸シートの厚みは、１．０〜３．０ｍｍの範囲とすることが好ましい。
【００４７】
また、シートの耐折性および賦形性のバランスの観点から、縦方向および横方向の配向緩和応力の差は絶対値で０．２０ＭＰａ未満であることが好ましく、０．１０ＭＰａ未満であることがより好ましい。二軸延伸シートの配向緩和応力は、ＡＳＴＭ Ｄ１５０４に従って、シートを構成する樹脂組成物のビカット軟化温度より３０℃高い温度のシリコーンオイル中でのピーク応力値として測定した値である。
【００４８】
二軸延伸シートの縦方向と横方向の引張弾性率がいずれも２５００〜３４００ＭＰａであることが好ましく、２７００〜３１００ＭＰａであることがより好ましい。引張弾性率は、ＪＩＳ  Ｋ  ７１６１に従って測定することができる。縦方向と横方向の引張弾性率がいずれも上記の範囲内にあると、良好な容器強度や賦型性を発揮することができる。
【００４９】
二軸延伸シート中のゲル含有量は、二次成形時の加工性、外観の透明性の観点から、少ないことが好ましい。二軸延伸シート中のゲル含有量は、１．０質量％以下が好ましく、０．５質量％以下であることがより好ましい。二軸延伸シート中のゲル含有量は、二軸延伸シートをＭＥＫ（２−ブタノン）溶剤に溶かし、遠心分離を行い、溶剤不溶分を沈降させ、上澄みを除去した後に乾燥させ、秤量することによって求めることができる。
【００５０】
二軸延伸シートは、スチレン単量体の含有量が１０００ｐｐｍ以下であることが好ましい。スチレン単量体の含有量が１０００ｐｐｍよりも多いと、シートを成形加工する際に成形加工機の金型等に付着し、成形品の外観を損ねたり、金型汚れを引き起こしてその後の成形容器の外観を損なう懸念がある。なお、スチレン単量体の定量は、下記記載のガスクロマトグラフィーを用い、内部標準法にて測定することができる。
装置名：ＧＣ−１２Ａ（島津製作所社製）
カラム：ガラスカラム φ３［ｍｍ］×３［ｍ］
定量法：内部標準法（シクロペンタノール）
【００５１】
また、二軸延伸シート中のスチレンオリゴマーの総含有量は、１００００ｐｐｍ以下であることが好ましく、５０００ｐｐｍ以下であることがより好ましい。スチレンオリゴマーが１００００ｐｐｍよりも多いと、シートを成形加工する際に成形品の外観を損ねたり、金型汚れを引き起こす懸念がある。スチレンオリゴマーとは、スチレン単量体のダイマーやトリマーのことを指し、それらの構造異性体も含まれる。
【００５２】
スチレンオリゴマーの定量は、試料２００ｍｇを２ｍＬの１，２−ジクロロメタン（内部標準物質含有）に溶解させた後、メタノールを２ｍＬ添加して樹脂を析出させ、静置後の上澄み液を用いてガスクロマトグラフにて以下の条件で測定することができる。
ガスクロマトグラフ：ＨＰ−５８９０（ヒューレットパッカード社製）
カラム：ＤＢ−１（ｈｔ）  ０．２５ｍｍ×３０ｍ  膜厚０．１μｍ
インジェクション温度：２５０℃
カラム温度：１００−３００℃
検出器温度：３００℃
スプリット比：５０／１
内部標準物質：ｎ−エイコサン
キャリアーガス：窒素
【００５３】
二軸延伸シートには、必要に応じて、公知の離型剤・剥離剤（例えばシリコーンオイル）、防曇剤（例えばショ糖脂肪酸エステル、ポリグリセリン脂肪酸エステル等のノニオン系界面活性剤、ポリエーテル変性シリコーンオイル、二酸化珪素等）、帯電防止剤（例えば各種ノニオン系界面活性剤、カチオン系界面活性剤、アニオン系界面活性剤等）の内の１種また２種以上を混合して、延伸シートの片面または両面に塗布してもよい。
【００５４】
上記の化合物を延伸シートの表面に塗工する方法は特に限定されず、公知の方法を用いることができる。具体的には、ロールコーター、ナイフコーター、グラビアロールコーター等を用いて塗工する方法が挙げられる。また、噴霧、浸漬等の方法を採用することもできる。
【００５５】
（成形品）
二軸延伸シートから成形品を得る方法としては、特に制限はなく、従来の延伸シートの二次成形方法において慣用されている方法を用いることができる。例えば、真空成形法や圧空成形法等の熱成形方法によって二次成形を行うことができる。これらの方法は例えば高分子学会編「プラスチック加工技術ハンドブック」日刊工業新聞社（１９９５）に記載されている。
【００５６】
本発明の二軸延伸シートの成形品の用途としては、各種の容器があり、各種物品の包装容器等に広く用いることができる。中でも、電子レンジ加熱用食品包装容器等が本発明の特徴が十分に発揮されるため、好ましい。
【実施例】
【００５７】
以下に、実施例を用いて、本発明の二軸延伸シートをより具体的に説明するが、本発明はこれらの実施例に限定されるものではない。
二軸延伸シートのスチレン系樹脂組成物の製造に用いる原料となる樹脂は、以下に記載する方法で調製した。
【００５８】
［スチレン系重合体（Ａ）］
以下の（１）〜（４）の操作により、スチレンとメタクリル酸との共重合体を製造した。
（１）内容積２１０Ｌのオートクレーブを用いて、純水９０ｋｇにポリビニルアルコール１００ｇを添加し攪拌した。
（２）スチレン４５．０ｋｇ、メタクリル酸５．０ｋｇ及びｔ−ブチルパーオキシ−２−エチルヘキサノエート５５ｇ、エチル−３，３−ジ（ｔ−ブチルパーオキシ）ブチレート１０ｇ、α−メチルスチレンダイマー４５ｇを仕込み、温度１１２℃に昇温して６時間重合を行った。なお、温度１１２℃で６時間重合を行った時の転化率は９８％であった。
（３）温度１３２℃で４．５時間保持し、重合を完結させた。
（４）重合して得られたビーズを洗浄、脱水、乾燥した後、押出機を用いてペレット形状の共重合体を得た。
（５）得られた共重合体は、実施例１のスチレン系重合体（Ａ）として使用した。
なお、得られたスチレン−メタクリル酸共重合体（Ａ）のＭｗ／Ｍｎは２．５、Ｍｚ／Ｍｗは１．８であった。
また、スチレンおよびメタクリル酸の仕込み量を調整することで、同様にして、後記する表１および表２に記載の各種スチレン単量体単位およびメタクリル酸単量体単位の含有量が異なる共重合体を得た。
【００５９】
[スチレン−ブタジエンブロック共重合体（Ｂ）]
以下の（１）〜（７）の操作により、スチレンと１，３−ブタジエンとのブロック共重合体を製造した。
（１）反応容器中にシクロヘキサン５００．０ｋｇ、テトラヒドロフラン（ＴＨＦ）７５．０ｇを入れた。
（２）この中に重合開始剤溶液としてｎ−ブチルリチウムの１０質量％シクロヘキサン溶液１，０００ｍＬを加え、３０℃に保った。
（３）スチレン２０．０ｋｇを加え、スチレンをアニオン重合させた。内温は３５℃まで上昇した。
（４）スチレンが完全に消費された後、１，３−ブタジエン４８．０ｋｇとスチレン７２．０ｋｇを同時に添加した。
（５）スチレンと１，３−ブタジエンが完全に消費された後、反応系の内温を７５℃に下げ、６０．０ｋｇのスチレンを一括添加し、重合を完結させた。
（６）最後に全ての重合活性末端を水により失活させて、ポリスチレンブロック、スチレンとブタジエンのテーパードブロックを持つ重合体を含む重合液を得た。
（７）この重合液を脱揮して、押出機を用いてペレット形状のブロック共重合体を得た。共役ジエン含有質量比は２４．０％であった。
（８）得られたブロック共重合体は、実施例１のスチレン−ブタジエンブロック共重合体（Ｂ）として使用した。
なお、得られたスチレン−ブタジエンブロック共重合体（Ｂ）のＭｗは、１５．１万であった。
また、スチレンおよびブタジエンの仕込み量を調整することで、同様にして、後記する表１および表２に記載の各種スチレン単量体単位およびブタジエン単量体単位の含有量が異なる共重合体を得た。
【００６０】
以下に、二軸延伸シートの作製例を記す。
（実施例１）
得られたスチレン系重合体（Ａ）を９９．０質量％、スチレン−ブタジエンブロック共重合体（Ｂ）１．０質量％を４０ｍｍの単軸押出機を用いて、２３０℃、７０ｒｐｍで混錬後、ペレタイズした。得られたペレットを４０ｍｍの単軸押出機を用いて、２３０℃、７０ｒｐｍで溶融し、Ｔダイを通して、１．５ｍｍ厚みの無延伸シートを得た。得られた無延伸シートを切り出し、二軸延伸機を用いて、二軸延伸時の温度１５０℃、延伸速度３０ｍｍ／秒、延伸倍率縦方向２．５倍、横方向２．５倍で逐次延伸することで、実施例１記載の二軸延伸シートを得た。
【００６１】
（実施例２〜１６、比較例１〜５）
表１〜２に記載のように、スチレン系重合体（Ａ）、スチレン−ブタジエンブロック共重合体（Ｂ）の種類および配合量、無延伸シートの厚み、縦方向および横方向の延伸倍率、二軸延伸時の温度を変更した以外は、実施例１と同様の方法で二軸延伸シートを得た。得られた二軸延伸シートの配向緩和応力（縦方向、横方向）、配向緩和応力の縦方向と横方向の差、シート厚みを表１〜２に示した。
なお、実施例４のスチレン−メタクリル酸共重合体（Ａ）のＭｗ／Ｍｎは２．８、Ｍｚ／Ｍｗは１．８であった。実施例５のスチレン−メタクリル酸共重合体（Ａ）のＭｗ／Ｍｎは２．５、Ｍｚ／Ｍｗは１．７であった。実施例６のスチレン−ブタジエンブロック共重合体（Ｂ）のＭｗは、１６．３万であった。実施例７のスチレン−ブタジエンブロック共重合体（Ｂ）のＭｗは、１５．９万であった。実施例８のスチレン−ブタジエンブロック共重合体（Ｂ）のＭｗは、１４．８万であった。実施例９のスチレン−ブタジエンブロック共重合体（Ｂ）のＭｗは、１４．５万であった。
比較例５として、ＨＩＰＳ（東洋スチレン株式会社製、Ｈ８５０Ｎ）を用いた。
【００６２】
得られた二軸延伸シートについて、以下に記載した方法にて各種性能を測定し、評価を行った。◎、○、△、×の相対評価においては、◎、○、△のときを合格、×を不合格と判定した。結果を表１〜２に記載した。
【００６３】
（１）平均長径および平均アスペクト比
得られた二軸延伸シートの平均長径は、以下の方法により測定した。まず、ミクロトームを用いて二軸延伸シートの縦方向に平行な断面を切断した。得られた断面を四酸化ルテニウムで染色後、透過型電子顕微鏡（日立ハイテク社製、型番Ｈ−７５００）を用いて６０００倍で撮影した。次に、画像解析ソフトMac−Viewを用いて任意のブタジエンブロックドメイン１００個を選択し、ブタジエンブロックドメインの平均長径及び平均短径を計測し、得られた結果より平均アスペクト比を計算した。幅方向の平均長径及についても、二軸延伸シートの幅方向に平行な断面を切断後、同様な方法により求めた。
【００６４】
（２）靭性（耐折れ性）
ＡＳＴＭ Ｄ２１７６に従って、２３℃雰囲気下、シート押出方向（縦方向）とそれに垂直な方向（横方向）の耐折曲げ強さを測定し、平均値を求め、以下のように評価した。
テスター産業社製、ＭＩＴ耐折度試験機ＢＥ−２０２を用いて、試験速度１７５ｃｐｍ、折り曲げ角度９０°、荷重１ｋｇｆで耐折曲げ強さ測定を行い、シート押出方向（縦方向）とそれに垂直な方向（横方向）の平均値を求め、以下のように評価した。
◎：３０回以上
○：２０回以上、３０回未満
△：１０回以上、２０回未満
×：１０回未満
【００６５】
（３）透明性（ヘーズ）
ＪＩＳ Ｋ−７３６１−１に従って、ヘーズメーターＮＤＨ５０００（日本電色社）を用いて、二軸延伸シートのヘーズを測定した。
◎：ヘーズ５．０％未満
○：ヘーズ５．０％以上、１０．０％未満
△：ヘーズ１０．０％以上、２０．０％未満
×：ヘーズ２０．０％以上
【００６６】
（４）耐電子レンジ加熱性
二軸延伸シートを成形した蓋材の内容物側の面に、セブンイレブン社の麻婆豆腐を塗り付けた後、購入時の蓋材と入れ替えて、容器を嵌合させた。その後、推奨電子レンジ加熱条件出力１５００Ｗ、加熱時間８０秒に対して、推奨の出力かつ１．５倍の時間で電子レンジ加熱を実施した。加熱後の容器を取り出し、蓋材の穴あき数および変形度合いを目視で確認し、以下のように評価した。
◎：穴あきなし、かつほとんど変形なし
○：穴あき箇所が３か所以下、かつ変形が小さい 
△：穴あき箇所が３か所を超え１０か所未満、かつ変形が小さい
×：穴あき箇所が１０か所以上、または変形が大きい
【００６７】
【表１】
2022003122.tif 000002
【００６８】
【表２】
2022003122.tif 000003
【００６９】
表１〜２の結果から、実施例１〜１６で得られた本発明の規定を満たす二軸延伸シートは、いずれも靭性、透明性、耐電子レンジ加熱性のいずれにおいても、優れた性能を有するものであった。
【００７０】
一方、比較例１〜５で得られた本発明の規定を満たさない二軸延伸シートについてはいずれも、靭性、透明性、耐電子レンジ加熱性のいずれかの性能において望ましくない結果であった。
【図１】
2022003122.tif 000004
【図２】
2022003122.tif 000005